(57)【要約】【課題】結晶相への非晶質マークの形成という高速記録に有利な特性を利用しつつ、初期化工程が不要であるため低コストであるという、青色ＬＤによる高密度記録に適した新規な光記録媒体を提供する。【解決手段】少なくともＳｂ、または、ＳｂとＳｎを主成分とする層Ａ４１と、１種以上の金属、半導体またはカルコゲン元素を主成分とする層Ｂ４２とを有し、レーザー光の照射により、前記層Ａ４１と層Ｂ４２が混合して非晶質相を形成することにより記録を行うことを特徴とする光記録媒体。【選択図】図１
2007237437.tif 000002
【特許請求の範囲】
【請求項１】
少なくともＳｂ、または、ＳｂとＳｎを主成分とする層Ａと、１種以上の金属、半導体またはカルコゲン元素を主成分とする層Ｂとを有し、レーザー光の照射により、前記層Ａと層Ｂが混合して非晶質相を形成することにより記録を行うことを特徴とする光記録媒体。
【請求項２】
基板上に光の入射方向から順次、第一保護層；少なくともＳｂ、または、ＳｂとＳｎを主成分とする層Ａと、１種以上の金属、半導体またはカルコゲン元素を主成分とする層Ｂとを積層した記録層；第二保護層；および反射層を有し、レーザー光の照射により、前記層Ａと層Ｂが混合して非晶質相を形成することにより記録を行うことを特徴とする光記録媒体。
【請求項３】
前記層Ｂは、Ａｌ、Ｓｉ、Ｔｉ、Ｖ、Ｃｒ、Ｍｎ、Ｆｅ、Ｃｏ、Ｎｉ、Ｃｕ、Ｚｎ、Ｇａ、Ｇｅ、Ｓｅ、Ａｇ、Ｉｎ、Ｔｅ、Ｔａ、ＷおよびＡｕからなる群から選択される少なくとも１種以上の元素を主成分とすることを特徴とする請求項１または２に記載の光記録媒体。
【請求項４】
前記層Ａが溶融し得るパワーのレーザー光をパルス的に照射することにより記録を行うことを特徴とする請求項１〜３のいずれかに記載の光記録媒体。
【発明の詳細な説明】
【技術分野】
【０００１】
本発明は、光記録媒体に関するものであり、とくに追記可能なＤＶＤ、ブルーレイディスク等の高密度記録用の光記録媒体に関するものである。
【背景技術】
【０００２】
近年の電子情報の大容量化により、高密度高速記録可能な光記録媒体の需要が高まっている。一度だけ記録が可能な追記型の媒体としては、これまで、ＣＤ−Ｒ、ＤＶＤ＋Ｒ、ＤＶＤ−Ｒ等の赤色のＬＤにより記録再生を行う媒体が実用化されてきている。近年は、さらに大容量の記録が可能な青色のＬＤを用いて記録再生を行う媒体が開発されている。ＣＤ−Ｒ、ＤＶＤ＋Ｒ、ＤＶＤ−Ｒでは、記録層として有機色素を用いている。このような媒体は、構成する層の数が少なく、また、有機色素は塗布で形成できるため、安価であり広く普及している。しかし、有機色素は耐光性に劣る場合が多く、保存安定性に問題があった。
また、青色のＬＤにより記録再生を行う追記型の媒体としては、青色に対応した有機色素を合成することが難しかったこともあり、記録層として無機材料を使用したものが種々提案されている。
【０００３】
特許文献１〜３には、記録層としてそれぞれ異なる金属を主成分とした少なくとも２層の記録層を積層し、ＬＤ照射により各層が混合し、反射率の異なるマークが形成されることが示されている。特許文献１、２は記録層の組み合わせとして、Ｚｎ／Ｓｎ、Ｚｎ／（Ｂｉ、Ｓｂ、Ｓｎ）−Ｔｅなどが例示されている。これらは、基本的には記録層以外に、無機保護膜や金属反射層等は設けない構成で高反射率、高変調度が得られる追記型の記録媒体を得ようとするものであり、そのため、記録層の膜厚を厚くする必要がある。記録層の膜厚が厚いと、変調度はある程度大きくとれるものの、青色のＬＤで記録するような高密度記録時にはジッターが大きくなってしまう傾向がある。高密度記録でもジッターを小さくできるように、記録層の膜厚を薄くすると、特許文献１、２に示されているような組み合わせでは、単に２層を混合しただけの混合前後での反射率差は小さく、変調度を大きくすることができない。
特許文献３には、記録層の組み合わせとしては、Ａｌ／Ｓｂ、Ｓｉ／Ｃｕなどが挙げられており、これらはＡｌＳｂのような金属間化合物を生成するか、あるいは、主成分金属同士が結合した状態の混合物として存在すると考えられている。しかし、金属間化合物、あるいは、主成分金属同士が結合するためには、ある程度の反応時間が必要であるため、高速記録には限界があると考えられる。
特許文献４には、記録層としてＧｅ−Ｓｂ−Ｔｅ等の相変化材料を用い、結晶相に非晶質マークを記録する例が示されている。記録層に接するよう消去防止層を設け、ダイレクトオーバーライトを困難にし、追記型記録媒体として利用するものである。記録層が溶融するパワーのＬＤを照射しさえすれば、非晶質相の形成は冷却時に瞬時に行われるため、高速記録には有利であると考えられる。しかし、相変化記録層を用いた繰り返し記録型媒体同様、初期状態として全て結晶相にするために、基板上に各種の膜を形成した後、大口径ＬＤによる初期化工程を必要とし、高コストにならざるを得ない。
【特許文献１】特開２００２−５００７６号公報
【特許文献２】特開２００３−１１５０３号公報
【特許文献３】国際公開ＷＯ２００３／０２５９２４号パンフレット
【特許文献４】特開２００４−２２０７５８号公報
【発明の開示】
【発明が解決しようとする課題】
【０００４】
そこで本発明は、結晶相への非晶質マークの形成という高速記録に有利な特性を利用しつつ、初期化工程が不要であるため低コストであるという、青色ＬＤによる高密度記録に適した新規な光記録媒体を提供することを目的としている。
【課題を解決するための手段】
【０００５】
本発明は、以下の通りである。
１）少なくともＳｂ、または、ＳｂとＳｎを主成分とする層Ａと、１種以上の金属、半導体またはカルコゲン元素を主成分とする層Ｂとを有し、レーザー光の照射により、前記層Ａと層Ｂが混合して非晶質相を形成することにより記録を行うことを特徴とする光記録媒体。
２）基板上に光の入射方向から順次、第一保護層；少なくともＳｂ、または、ＳｂとＳｎを主成分とする層Ａと、１種以上の金属、半導体またはカルコゲン元素を主成分とする層Ｂとを積層した記録層；第二保護層；および反射層を有し、レーザー光の照射により、前記層Ａと層Ｂが混合して非晶質相を形成することにより記録を行うことを特徴とする光記録媒体。
３）前記層Ｂは、Ａｌ、Ｓｉ、Ｔｉ、Ｖ、Ｃｒ、Ｍｎ、Ｆｅ、Ｃｏ、Ｎｉ、Ｃｕ、Ｚｎ、Ｇａ、Ｇｅ、Ｓｅ、Ａｇ、Ｉｎ、Ｔｅ、Ｔａ、ＷおよびＡｕからなる群から選択される少なくとも１種以上の元素を主成分とすることを特徴とする上記１）または２）に記載の光記録媒体。
４）前記層Ａが溶融し得るパワーのレーザー光をパルス的に照射することにより記録を行うことを特徴とする上記１）〜３）のいずれかに記載の光記録媒体。
【発明の効果】
【０００６】
本発明の光記録媒体は、結晶相への非晶質マークの形成という、高速記録に適した記録が可能で、かつ、初期化工程は不要なため低コストであり、青色ＬＤによる高密度記録に適した追記型高密度光記録媒体である。
【発明を実施するための最良の形態】
【０００７】
以下、本発明をさらに詳細に説明する。
図１および２は、本発明の光記録媒体の構成例を説明するための断面図である。図１は積層された記録層を１組有する光記録媒体の断面図であり、図２は記録層を２組有する光記録媒体の断面図である。
図１の光記録媒体は、案内溝を有する基板１上に、反射層２、第二保護層３、積層された記録層４、第一保護層５、カバー層６が順次積層形成されている。記録層４は、層Ａ４１および層Ｂ４２が積層された構成である。図２の光記録媒体は、案内溝を有する基板１上に、反射層２、第二保護層３、積層された記録層４、第一保護層５が形成され、案内溝付きの中間層７を介して、さらに、放熱層８、反射層２’、第二保護層３’、記録層４’、第一保護層５’、カバー層６が順次積層形成されている。記録層４は、層Ａ４１および層Ｂ４２が積層された構成であり、記録層４’は、層Ａ４１’および層Ｂ４２’が積層された構成である。
これらの例では、光はカバー層６側から入射する。
【０００８】
記録層４または４’は、少なくともＳｂ、または、ＳｂとＳｎを主成分とする層Ａ４１（４１’）と、１種以上の金属、半導体またはカルコゲン元素を主成分とする層Ｂ４２（４２’）とが積層されている。Ｓｂ、または、ＳｂとＳｎを主成分とする層Ａを、通常の光記録媒体を形成するスパッタ装置で形成すると、初期状態は結晶相であるので、Ａｇ―Ｉｎ−Ｓｂ−ＴｅやＧｅ−Ｓｂ−Ｔｅのような繰り返し記録に使用される相変化記録層を用いた場合と異なり、初期化工程は必要ない。
【０００９】
層Ａと層Ｂを積層する順番はどちらが入射光側であっても構わない。また、層Ａと層Ｂは接していることが好ましいが、間に数ｎｍ程度の中間層が介在していても層Ｂが層Ａ中に混合できれば構わない。記録用のレーザー光を照射すると、記録層で吸収・発熱する。Ｓｂ、または、ＳｂとＳｎを主成分とする層Ａが溶融すると、１種以上の金属、半導体またはカルコゲン元素を主成分とする層Ｂが拡散し、層Ａ中に混合する。層Ｂは溶融してもしなくともよい。層Ａが溶融した後、層Ｂの成分と混合した状態で急冷されると、層Ｂの成分の存在により層Ａの結晶化が阻害され、非晶質を形成する。従って、相変化記録媒体に繰り返し記録を行う場合と同様の記録波形パターンでＬＤを発光させて記録すると結晶中に非晶質のマークが形成されていく。
【００１０】
これに繰り返し記録を行おうとすると、マーク部とスペース部では組成が異なるために新たな情報は上書きできない。強い連続光を照射して非晶質マークを結晶化させ、情報を消去した後に上書きを行おうとしても、マークが形成されたところと未形成のところでは組成が異なるため、ジッターが著しく大きくなってしまう。記録波形パターンや連続光の照射を何度か繰り返し、層Ａと層Ｂを均一に混合させようとしても、均一にはなり得ず、これに上書きしてもジッターが著しく大きくなってしまう。従って、記録情報の改ざんができない追記型の光記録媒体として使用することができる。
【００１１】
[記録層]
記録層４の層Ａとしては、少なくともＳｂ、または、ＳｂとＳｎを主成分とし、例えばＳｂとＳｎの合金を主成分とする。スパッタで膜を形成したときに、Ｓｂ、または、ＳｂとＳｎの結晶化を阻害しない元素は層Ａに含まれていてもよい。本発明において「主成分とする」とは、５０原子％以上、より好ましくは８０原子％以上含有することをいう。ＳｂとＳｎの合金の場合、Ｓｎ／（Ｓｂ＋Ｓｎ）は、原子比で、０.５以下、より好ましくは、０.３以下とするのがよい。これよりＳｎの量が多いと、結晶と非晶質の反射率差が小さくなってしまうためである。層Ｂとしては、層Ａの結晶化を阻害し、非晶質化を促進するような元素を主成分とする。ここで、「主成分とする」とは、５０原子％以上含有することをいう。層Ｂは、Ａｌ、Ｓｉ、Ｔｉ、Ｖ、Ｃｒ、Ｍｎ、Ｆｅ、Ｃｏ、Ｎｉ、Ｃｕ、Ｚｎ、Ｇａ、Ｇｅ、Ｓｅ、Ａｇ、Ｉｎ、Ｔｅ、Ｔａ、ＷおよびＡｕからなる群から選択される１種以上の元素とすることが好ましい。これらは単体でも、あるいは数種類を組み合わせてもよい。層Ｂにおける前記元素は、ＳｂやＳｂとＳｎの合金と混合されていてもよい。層Ｂにより形成される膜は、結晶でも非晶質でも構わない。これらの元素は、本発明者らがＳｂ、または、Ｓｂ−Ｓｎをベースとした相変化材料を種々検討した結果、ジッターが小さく、変調度が大きい組み合わせとして抽出したものである。層Ｂは記録時に必ずしも溶融する必要はないため、Ｔａのような、所謂、高融点金属であっても効果を発揮する。
【００１２】
層Ａの厚さは、５〜３０ｎｍが好ましい。５ｎｍより薄いと変調度が小さくなってしまい、良好な記録が困難となる。一方、３０ｎｍを超えると、記録感度が低下してしまう。層Ｂの厚さは２〜２０ｎｍが好ましい。１ｎｍより薄いと媒体の全面に渡って均一な膜を形成することが困難となるため、場所により特性のばらつきを生じてしまいやすくなる。２０ｎｍより厚いと記録感度の低下を招く恐れがある。
【００１３】
次に、記録層以外の各層の材料や膜厚について説明する。
[基板]
基板１としては透明基板であって、その材料は、通常ガラス、セラミックス、あるいは樹脂であり、樹脂基板が成形性、コストの点で好適である。樹脂の例としてはポリカーボネート樹脂、アクリル樹脂、エポキシ樹脂、ポリスチレン樹脂、アクリロニトリル−スチレン共重合体樹脂、ポリエチレン樹脂、ポリプロピレン樹脂、シリコーン系樹脂、フッ素系樹脂、ＡＢＳ樹脂、ウレタン樹脂などが挙げられるが、成形性、光学特性、コストの点で優れるポリカーボネート樹脂、アクリル系樹脂が好ましい。基板１は、準拠する規格に適した大きさ、厚さ、溝形状を有するように成形したものを用いる。
【００１４】
[第一保護層]
第一保護層５，５’の材料としては、Ｓｉ、Ｚｎ、Ｓｎ、Ｉｎ、Ｍｇ、Ａｌ、Ｔｉ、Ｚｒなどの各酸化物；Ｓｉ、Ｇｅ、Ａｌ、Ｔｉ、Ｂ、Ｚｒなどの各窒化物；Ｚｎ、Ｔａなどの各硫化物；Ｓｉ、Ｔａ、Ｂ、Ｗ、Ｔｉ、Ｚｒなどの各炭化物；ダイヤモンド状カーボン；或いはそれらの混合物が挙げられる。中でも、モル比が７：３から８：２近傍のＺｎＳとＳｉＯ２の混合物が好ましく、特に熱膨張変化、高温・室温変化の熱ダメージを伴う記録層４とカバー層６の間に位置する第一保護層５としては、光学定数、熱膨張係数、弾性率が最適化されている（ＺｎＳ）８０（ＳｉＯ２）２０（モル％）が望ましい。第一保護層５の膜厚は、反射率、変調度や記録感度に大きく影響するので、下部保護層の膜厚に対して、ディスク反射率が極小値となる膜厚とすると記録感度が増大し、望ましい。ＤＶＤの記録再生波長において良好な信号特性を得るためには、第一保護層に（ＺｎＳ）８０（ＳｉＯ２）２０（モル％）を用いた場合、４０〜８０ｎｍ、Ｂｌｕ−ｒａｙ  Ｄｉｓｃでは、２０〜５０ｎｍ、ＨＤ  ＤＶＤでは、３０〜６０ｎｍとすることが好適である。これらの範囲より薄いと、基板１への熱ダメージが大きくなり、溝形状の変化が起こる。また、厚いと、ディスク反射率が高くなり、感度が低下する。
【００１５】
[第二保護層]
第二保護層３，３’の材料としては、第一保護層５，５’と同様に、Ｓｉ、Ｚｎ、Ｓｎ、Ｉｎ、Ｍｇ、Ａｌ、Ｔｉ、Ｚｒなどの各酸化物；Ｓｉ、Ｇｅ、Ａｌ、Ｔｉ、Ｂ、Ｚｒなどの各窒化物；Ｚｎ、Ｔａなどの各硫化物；Ｓｉ、Ｔａ、Ｂ、Ｗ、Ｔｉ、Ｚｒなどの各炭化物；ダイヤモンド状カーボン；或いはそれらの混合物が挙げられる。第二保護層３，３’も反射率、変調度に影響するが、記録感度への影響が最も大きく、適切な熱伝導率を有するものを用いることが重要である。モル比が７：３から８：２近傍のＺｎＳとＳｉＯ２の混合物は、熱伝導率が小さく、反射層への放熱速度を小さくするため、記録感度が良い。ただし、記録層の層Ａと層Ｂの組み合わせによっては、第二保護層３，３’の熱伝導率が小さいと非晶質が形成されにくい場合もあるので、熱伝導率の大きい材料を選ぶ場合もある。また、図２の形態において、第二保護層３’は、光記録媒体の光の入射側からみて手前の記録層４’付近に位置しており、反射層２’が薄く放熱性が悪い場合は、熱伝導率の高い材料を用いた方が好ましい場合もある。熱伝導率の大きい材料としては、透明導電膜として知られるＩｎ２Ｏ３、ＺｎＯ、ＳｎＯを主成分としたものやそれらの混合物、あるいは、ＴｉＯ２、Ａｌ２Ｏ３、ＺｒＯ２を主成分としたものやそれらの混合物などを用いることができる。
第二保護層３，３’の膜厚は、４〜５０ｎｍが好適である。４ｎｍより薄い場合には記録層の光吸収率が低下し、さらに、記録層４，４’で発生した熱が反射層２，２’へ拡散されやすくなるため、記録感度が大幅に低下してしまうので好ましくない。５０ｎｍより厚くなると、クラックが発生しやすくなるため、好ましくない。
【００１６】
[反射層]
反射層２，２’としてはＡｌ，Ａｕ，Ａｇ，Ｃｕ等の金属、及びそれらを主成分とする合金が好ましい。反射層２，２’は、記録再生時の光を反射して、光の利用効率を高めると共に、記録時に発生した熱を逃がす放熱層の役割も担う。図１において、記録層が１組である光記録媒体の場合、あるいは、図２において、記録層が２組である光記録媒体の光の入射側からみて奥側の記録層４へ記録する場合の反射層２は、光の利用効率と冷却速度の確保の観点から、７０ｎｍ以上の厚さとすることが望ましい。しかし、光の利用効率、及び、冷却速度はある程度の膜厚以上は飽和してしまい、また、厚過ぎると膜応力により基板の反りを生じたり、膜剥がれを起こす場合もあるので、３００ｎｍ以下とすることが望ましい。
図２において、記録層が２組である光記録媒体の光の入射側からみて手前の記録層４’へ記録するときの反射層２’は、光を透過する必要があることからあまり厚くすることはできず、５〜１５ｎｍの範囲とすることが望ましい。しかし、これでは、放熱特性が悪いため、良好な記録ができない場合があるため、次に説明する放熱層８を用いる。また、記録層４と４’は同じ材料を用いても、異なる材料を用いても良い。
【００１７】
[放熱層]
放熱層８は、図２において、記録層が２組である光記録媒体の光の入射側からみて手前の記録層４’へ記録する場合の放熱性を確保と反射率の調整のために用いられる。透過率が高く、熱伝導率が大きいことが望ましく、透明導電膜として知られるＩｎ２Ｏ３、ＺｎＯ、ＳｎＯを主成分としたものやそれらの混合物、あるいは、ＴｉＯ２、Ａｌ２Ｏ３、ＺｒＯ２を主成分としたものやそれらの混合物などを用いることができる。記録層の組成によってはそれ程放熱性を必要としない場合もあるので、その場合には、保護膜としてよく用いられるＺｎＳとＳｉＯ２の混合物を用いてもよい。
放熱層８の厚さは、１０〜１５０ｎｍ程度が好ましい。１０ｎｍより薄いと、放熱層や光学調整層としての機能に不足し、厚すぎると、膜応力により基板の反りを生じてしまったり、膜剥がれを起こす恐れもあるためである。
【００１８】
[中間層]
中間層７は、２層の記録媒体の各層を分離するための層であり、Ｂｌｕ−ｒａｙ  Ｄｉｓｃでは例えば厚さ２５μｍの透明樹脂層で形成される。
【００１９】
[カバー層]
カバー層６は、Ｂｌｕ−ｒａｙ  Ｄｉｓｃの場合には、光が入射、透過する層で、図１における記録層が１組の媒体の場合には、例えば厚さ１００μｍ、図２における記録層が２組の媒体の場合には、例えば厚さ７５μｍの透明樹脂層で形成される。
【００２０】
次に記録方法について説明する。
未記録状態を高反射率の結晶相とし、これに低反射率の非晶質相からなるマークと高反射率の結晶相からなるスペースを形成することにより情報を記録する。
記録は相変化記録層を用いた繰り返し記録媒体へ記録するのと同様のパルス分割され、３値に強度変調された記録光を媒体に照射することで行うことができる。その例を図３に示した。非晶質マークの形成は、Ｐｗ＞Ｐｂの関係にあるパワーＰｗの加熱パルスとパワーＰｂの冷却パルスを交互に照射することにより行う。加熱パルスが照射されると、記録層における層Ａが溶融し、これに伴い、記録層の層Ｂの成分が層Ａ中に混合する。次に冷却パルスを照射すると層Ａの溶融部分は冷却し、溶融状態から固相状態へ変化する。記録層の成分が層Ａだけである場合、非常に結晶化しやすい状態にあるため、固相状態になるときに速やかに結晶化し、非晶質マークは形成されないが、層Ｂの成分が混合したことにより結晶化が阻害され、非晶質相が形成される。スペース部では、Ｐｂ≦Ｐｂ1＜Ｐｗの関係にあるパワーＰｂ１を照射する。図３の例は、マーク長が基準クロックＴに対して１Ｔ長くなる毎に一組の加熱パルスと冷却パルスを追加する方法であるが、この他、マーク長が２Ｔ長くなる毎に一組の加熱パルスと冷却パルスを追加する方法や、図４に示したように、マーク長に応じた長い加熱パルスのみを与える方法などでも記録することができる。これは、記録層の層Ａと層Ｂの材料や膜厚の組み合わせにより最適な記録方法を選べばよい。
【実施例】
【００２１】
以下、実施例により本発明を更に具体的に説明するが、本発明は、これらの実施例により限定されるものではない。
【００２２】
（実施例１〜６）
記録層を１組有する光記録媒体として、直径１２ｃｍ、厚さ１.１ｍｍ、トラックピッチ０．３２μｍの案内溝付きポリカーボネートディスク基板上にユナクシス社製ＤＶＤsprinterにて、反射層2としてＡｇ合金を１４０ｎｍ、第二保護層3としてＺｒＯ２とＴｉＯ２の混合物を１０ｎｍ、記録層4として、表１に示した層Ｂの材料を２ｎｍ、層Ａの材料を９ｎｍ、第一保護層5としてモル比が８：２のＺｎＳとＳｉＯ２からなる層を厚さ３３ｎｍ、この順にスパッタにより形成した。次いで、第一保護層5上に０．２５μｍの紫外線硬化型接着剤（日本化薬社製、ＤＶＤ００３）で、０．７５μｍの帝人製ポリカーボネートフィルムを貼りあわせてカバー層6とし、光記録媒体を得た。
このような媒体に対して、波長４０５ｎｍ、ＮＡ＝０.８５のピックアップヘッドを有するパルステック工業製光ディスク評価装置ＯＤＵ−１０００を用いて、１７ＰＰ変調、記録線速９.８４ｍ/ｓ、再生線速４．９２ｍ／ｓで記録特性を評価した。記録ストラテジ、記録パワーは各々最適化した。再生パワーは０.３５ｍＷである。
表１に記録特性として、３トラック記録して真中のトラックのリミットエコライズ後のジッターが、７％以下の値が得られた場合を○、９％以下の値が得られた場合を△、９％を超えてしまった場合は×で示した。９％以下の特性が得られていれば、層構成や組成の最適化により規格値である６．５％以下を満足し得るような光記録媒体を形成することができる。
これらに、連速光を照射後に再記録したり、記録線速を４．９２ｍ／ｓとして記録を行ったりしてみたが、ジッターは全て２０％を超えてしまうような記録しか行えず、データの改ざんはできないことを確認した。
【００２３】
【表１】
2007237437.tif 000003
【００２４】
（実施例７〜８）
第二保護層材料以外は実施例１と同じ材料、膜厚を使用し、第二保護層材料として表２に示した材料を８ｎｍ用いた媒体の記録特性を評価した。評価方法も実施例１〜６と同じである。ジッターはいずれの場合も９％以下の値が得られ、最適化によりさらに良好な特性の媒体が得られる可能性を確認した。
実施例１〜６と同様に再記録が可能であるかどうかも評価したが、やはりジッターは全て２０％を超えてしまい、データの改ざんはできないことが確認できた。
【００２５】
【表２】
2007237437.tif 000004
【００２６】
（比較例１）
実施例１、２と同様の構成で、記録層は層Ａのみで層Ｂを設けない媒体の場合、記録はできなかった。
【００２７】
（比較例２）
記録層として予め実施例１の層Ａと層Ｂを混合するように同時スパッタで形成した。as-depoの状態で非晶質であり初期化工程により初期化を必要とした。初期化後は記録が可能であり、ジッターが7％以下の良好な記録特性が得られたが、連続光を照射してデータを消去した後、再記録を行うと、またジッターは7％以下の良好な記録を行うことができた。従って、一度だけ記録できる追記型の記録媒体としては使用できないことがわかった。
【００２８】
本発明によれば、結晶相への非晶質マークの形成という高速記録に有利な特性を利用しつつ、初期化工程が不要であるため低コストであるという、青色ＬＤによる高密度記録に適した新規な光記録媒体を提供し、追記可能なＤＶＤ、ブルーレイディスク等の高密度記録用の光記録媒体として有用である。
【図面の簡単な説明】
【００２９】
【図１】本発明の光記録媒体の構成例を説明するための断面図である。
【図２】本発明の光記録媒体の構成例を説明するための断面図である。
【図３】本発明の光記録媒体における記録方法を説明するための図である。
【図４】本発明の光記録媒体における記録方法を説明するための図である。
【符号の説明】
【００３０】
１    基板
２，２’    反射層
３，３’    第二保護層
４    記録層
４１    層Ａ
４２    層Ｂ
５，５’    第一保護層
６    カバー層
７    中間層
８    放熱層
【図１】
2007237437.tif 000005
【図２】
2007237437.tif 000006
【図３】
2007237437.tif 000007
【図４】
2007237437.tif 000008